(57)【要約】【課題】耐黄変性に優れる樹脂を製造するためのキシリレンジイソシアネート組成物を提供すること。【解決手段】キシリレンジイソシアネートと、クロロメチルベンジルイソシアネートとを含み、クロロメチルベンジルイソシアネートが０．２ｐｐｍ以上６００ｐｐｍ未満含有されているキシリレンジイソシアネート組成物を得る。【選択図】なし【特許請求の範囲】
【請求項１】
キシリレンジイソシアネートと、クロロメチルベンジルイソシアネートとを含み、
前記クロロメチルベンジルイソシアネートが、０．２ｐｐｍ以上６００ｐｐｍ未満含有されていることを特徴とする、キシリレンジイソシアネート組成物。
【請求項２】
光学材料の製造に用いられることを特徴とする、請求項１に記載のキシリレンジイソシアネート組成物。
【請求項３】
請求項１に記載のキシリレンジイソシアネート組成物と、
ポリオール成分および／またはポリチオール成分と
の反応生成物であることを特徴とする、樹脂。
【請求項４】
光学材料であることを特徴とする、請求項３に記載の樹脂。
【請求項５】
光学レンズであることを特徴とする、請求項４に記載の樹脂。
【請求項６】
請求項１に記載のキシリレンジイソシアネート組成物と、
ポリオール成分および／またはポリチオール成分と
を含むことを特徴とする、重合性組成物。
【発明の詳細な説明】
【技術分野】
【０００１】
本発明は、キシリレンジイソシアネート組成物、キシリレンジイソシアネート組成物を用いる樹脂および重合性組成物に関する。
【背景技術】
【０００２】
近年、ガラスレンズの代替物として、プラスチックレンズが普及している。
【０００３】
プラスチックレンズとしては、ポリイソシアネートと、ポリオール成分および／またはポリチオール成分とを反応させて得られるポリ（チオ）ウレタンレンズが知られている。
【０００４】
このようなポリ（チオ）ウレタンレンズの原料であるポリイソシアネートは、アミンとホスゲンと反応させることにより得られ、この反応の際に塩素化合物が副生することが知られている（例えば、特許文献１参照。）。
【０００５】
特許文献１には、副生した塩素化合物として、クロルメチルベンジルイソシアネートを０．１重量％含有するキシリレンジイソシアネートが開示されている。
【先行技術文献】
【特許文献】
【０００６】
【特許文献１】国際公開第２００７／０１０９９６Ａ１パンフレット
【発明の概要】
【発明が解決しようとする課題】
【０００７】
しかし、光学材料においては、さらなる耐黄変性の向上が望まれている。
【０００８】
そこで、本発明は、耐黄変性に優れる樹脂を製造するためのキシリレンジイソシアネート組成物および重合性組成物を提供する。
【課題を解決するための手段】
【０００９】
本発明［１］は、キシリレンジイソシアネートと、クロロメチルベンジルイソシアネートとを含み、前記クロロメチルベンジルイソシアネートが、０．２ｐｐｍ以上６００ｐｐｍ未満含有されていることを特徴とする、キシリレンジイソシアネート組成物を含んでいる。
【００１０】
また、本発明［２］は、光学材料の製造に用いられることを特徴とする、上記［１］に記載のキシリレンジイソシアネート組成物を含んでいる。
【００１１】
また、本発明［３］は、上記［１］または上記［２］に記載のキシリレンジイソシアネート組成物と、ポリオール成分および／またはポリチオール成分との反応生成物であることを特徴とする、樹脂を含んでいる。
【００１２】
また、本発明［４］は、光学材料であることを特徴とする、上記［３］に記載の樹脂を含んでいる。
【００１３】
また、本発明［５］は、光学レンズであることを特徴とする、上記［４］に記載の樹脂を含んでいる。
【００１４】
また、本発明［６］は、上記［１］または上記［２］に記載のキシリレンジイソシアネート組成物と、ポリオール成分および／またはポリチオール成分とを含むことを特徴とする、重合性組成物を含んでいる。
【発明の効果】
【００１５】
本発明のキシリレンジイソシアネート組成物は、キシリレンジイソシアネートと、クロロメチルベンジルイソシアネートとを含み、クロロメチルベンジルイソシアネートが、０．２ｐｐｍ以上６００ｐｐｍ未満含有されている。
【００１６】
そのため、本発明のキシリレンジイソシアネート組成物および重合性組成物から得られる樹脂は、耐黄変性に優れるとともに、生産効率に優れる。
【００１７】
さらに、本発明のキシリレンジイソシアネート組成物および重合性組成物から得られる樹脂は、その光学特性を維持するとともに、染色性を向上することができる。
【発明を実施するための形態】
【００１８】
本発明のキシリレンジイソシアネート組成物は、キシリレンジイソシアネートと、クロロメチルベンジルイソシアネートとを含有している。
【００１９】
キシリレンジイソシアネート（ビス（イソシアナトメチル）ベンゼン）は、１，２−キシリレンジイソシアネート（ｏ−キシリレンジイソシアネート（ｏ−ＸＤＩ））、１，３−キシリレンジイソシアネート（ｍ−キシリレンジイソシアネート（ｍ−ＸＤＩ））、１，４−キシリレンジイソシアネート（ｐ−キシリレンジイソシアネート（ｐ−ＸＤＩ））が、構造異性体として挙げられる。
【００２０】
これらキシリレンジイソシアネートは、単独または２種類以上含まれていてもよい。
【００２１】
キシリレンジイソシアネートとして、好ましくは、１，３−キシリレンジイソシアネート、１，４−キシリレンジイソシアネート、より好ましくは、１，３−キシリレンジイソシアネートが挙げられる。
【００２２】
キシリレンジイソシアネートの含有割合（純度）は、キシリレンジイソシアネート組成物の総量に対して、例えば、９９．９０質量％以上、好ましくは、９９．９５質量％以上であり、例えば、９９．９９９質量％以下、好ましくは、９９．９９０質量％以下である。
【００２３】
キシリレンジイソシアネートの含有割合は、後述する実施例に準拠して測定することができる。
【００２４】
クロロメチルベンジルイソシアネートは、後述するキシリレンジイソシアネート組成物の製造方法によりキシリレンジイソシアネートを製造する際に、副生する塩素化合物である。
【００２５】
クロロメチルベンジルイソシアネートとしては、オルトクロロメチルベンジルイソシアネート、メタクロロメチルベンジルイソシアネート、パラクロロメチルベンジルイソシアネートが、構造異性体として挙げられる。
【００２６】
これらクロロメチルベンジルイソシアネートは、単独または２種類以上含まれていてもよい。
【００２７】
クロロメチルベンジルイソシアネートとして、好ましくは、メタクロロメチルベンジルイソシアネート、パラクロロメチルベンジルイソシアネート、より好ましくは、メタクロロメチルベンジルイソシアネートが挙げられ、キシリレンジイソシアネートを製造する際に、上記したキシリレンジイソシアネートの構造異性体それぞれに対応するクロロメチルベンジルイソシアネートが副生する。
【００２８】
クロロメチルベンジルイソシアネートの含有割合は、キシリレンジイソシアネート組成物の総量に対して、０．２質量ｐｐｍ以上、好ましくは、１．０質量ｐｐｍ以上、より好ましくは、５．０質量ｐｐｍ以上、さらに好ましくは、１０質量ｐｐｍ以上、とりわけ好ましくは、５０質量ｐｐｍ以上、特に好ましくは、１００質量ｐｐｍ以上であり、６００質量ｐｐｍ未満、好ましくは、５００質量ｐｐｍ以下、より好ましくは、４００質量ｐｐｍ以下、さらに好ましくは、３００質量ｐｐｍ以下である。
【００２９】
クロロメチルベンジルイソシアネートの含有割合は、後述する実施例に準拠して、ガスクロマトグラフで分析することにより、測定することができる。
【００３０】
クロロメチルベンジルイソシアネートの含有割合が上記下限以上であれば、キシリレンジイソシアネート組成物から樹脂を安定して製造することができ、また、クロロメチルベンジルイソシアネートの含有割合が上記上限以下であれば、耐黄変性が向上した樹脂（後述）を得ることができる。
【００３１】
また、樹脂（後述）の染色性を向上する観点から、クロロメチルベンジルイソシアネートの含有割合は、キシリレンジイソシアネート組成物の総量に対して、０．２質量ｐｐｍ以上、好ましくは、１０質量ｐｐｍ以上、より好ましくは、３０質量ｐｐｍ以上であり、例えば、５００質量ｐｐｍ以下、好ましくは、３００質量ｐｐｍ以下、より好ましくは、２００質量ｐｐｍ未満、さらに好ましくは、１００質量ｐｐｍ以下である。
【００３２】
このようなキシリレンジイソシアネート組成物は、例えば、原料であるキシリレンジアミンをイソシアネート化することにより、得ることができる。
【００３３】
原料であるキシリレンジアミン（以下、単にキシリレンジアミンとする。）としては、１，２−キシリレンジアミン（ｏ−キシリレンジアミン（ｏ−ＸＤＡ））、１，３−キシリレンジアミン（ｍ−キシリレンジアミン（ｍ−ＸＤＡ））、１，４−キシリレンジアミン（ｐ−キシリレンジアミン（ｐ−ＸＤＡ））が、構造異性体として挙げられる。
【００３４】
キシリレンジアミンをイソシアネート化する方法としては、ホスゲン化法が挙げられる。
【００３５】
ホスゲン化法として、具体的には、例えば、キシリレンジアミンを直接ホスゲンと反応させる方法（以下、冷熱二段ホスゲン化法と称する場合がある。）や、キシリレンジアミンを塩酸（塩化水素）と反応させた塩酸塩とホスゲンとを不活性溶媒（後述）中において反応させる方法（以下、アミン塩酸塩のホスゲン化法と称する場合がある。）などが挙げられ、好ましくは、アミン塩酸塩のホスゲン化法が挙げられる。
【００３６】
冷熱二段ホスゲン化法は、冷ホスゲン化反応と熱ホスゲン化反応とからなり、冷ホスゲン化反応の主反応はカルバミルクロライドおよびアミン塩酸塩の生成であり、熱ホスゲン化反応の主反応はカルバミルクロライドからイソシアネートへの熱分解とアミン塩酸塩のイソシアネートへのホスゲン化である。
【００３７】
反応の実施形態は特に制限はないが、一般には反応器内が十分に撹拌可能であり、かつ、ホスゲン導入管を備えた反応器を用いる。
【００３８】
冷ホスゲン化反応では、反応器に不活性溶媒を装入し、反応器内の圧力を、例えば、常圧以上、例えば、１．０ＭＰａ（ゲージ圧）以下、好ましくは、０．５ＭＰａ（ゲージ圧）以下とし、温度を、例えば、０℃以上、例えば、８０℃以下、好ましくは、６０℃以下に冷却し、ホスゲンを上記のキシリレンジアミンの化学量論の、例えば、１倍以上、例えば、１０倍以下、好ましくは、６倍以下導入し、不活性溶媒に溶解した上記のキシリレンジアミンを添加する。この間反応液を、例えば、０℃以上、例えば、８０℃以下、好ましくは、６０℃以下の範囲に保ち発生する塩化水素を還流冷却器を通じて反応器外に放出する。
【００３９】
不活性溶媒としては、例えば、ベンゼン、トルエン、キシレン、エチルベンゼンなどの芳香族炭化水素類、例えば、酢酸エチル、酢酸ブチル、酢酸アミルなどの脂肪酸エステル類、例えば、サリチル酸メチル、フタル酸ジメチル、フタル酸ジブチル、安息香酸メチルなどの芳香族カルボン酸エステル類、例えば、モノクロロベンゼン、オルトジクロロベンゼン、パラジクロロベンゼン、トリクロロベンゼンなどの塩素化芳香族炭化水素類、例えば、クロロホルム、四塩化炭素などの塩素化炭化水素類などが挙げられる。
【００４０】
これら不活性溶媒は、単独使用または２種類以上併用することができる。さらに、これらの不活性溶媒は、ホスゲンとの反応後、回収、例えば、蒸留などにより、精製し、再利用することができる。
【００４１】
不活性溶媒として、好ましくは、塩素化芳香族炭化水素類、より好ましくは、オルトジクロロベンゼンが挙げられる。
【００４２】
不活性溶媒の配合量（総量）は、キシリレンジアミン１００質量部に対して、例えば、４００質量部以上、好ましくは、５００質量部以上であり、例えば、３０００質量部以下、好ましくは、２０００質量部以下である。
【００４３】
次に、熱ホスゲン化反応では、反応器内の圧力を、例えば、常圧以上、好ましくは、０．０５ＭＰａ（ゲージ圧）以上、例えば、１．０ＭＰａ（ゲージ圧）以下、好ましくは、０．５ＭＰａ（ゲージ圧）以下とし、例えば、３０分以上、例えば、５時間以下で、例えば、８０℃以上、例えば、１８０℃以下の温度範囲に昇温する。昇温後、例えば、３０分以上、例えば、８時間以下反応を続けて、反応液（スラリー状）が完全に溶解すれば反応を終了とする。なお、昇温時および高温反応時には溶解ホスゲンが気化して還流冷却器を通じて反応器外に放出されるため、還流冷却器からの還流量が確認できるまでホスゲンを適宜導入する。熱ホスゲン化反応終了後、反応器内に、例えば、８０℃以上、例えば、１８０℃以下の範囲で、窒素ガス等の不活性ガスを導入し、溶解している過剰のホスゲンおよび塩化水素をパージする。
【００４４】
アミン塩酸塩のホスゲン化法では、まず、キシリレンジアミンの塩酸塩を合成する。
【００４５】
具体的には、例えば、撹拌可能とされ、かつ、塩化水素ガス導入管、ホスゲン導入管を備えた反応器に、不活性溶媒とキシリレンジアミンとを装入し、反応器内の圧力を、例えば、常圧以上、例えば、１ＭＰａ（ゲージ圧）以下、好ましくは、０．５ＭＰａ（ゲージ圧）以下とし、また、温度を、例えば、０℃以上、例えば、１５０℃以下、好ましくは、１２０℃以下とする。
【００４６】
不活性溶媒としては、上記した不活性溶媒が挙げられ、好ましくは、塩素化芳香族炭化水素類、より好ましくは、オルトジクロロベンゼンが挙げられる。
【００４７】
不活性溶媒の配合量（総量）は、キシリレンジアミン１００質量部に対して、例えば、４００質量部以上、好ましくは、５００質量部以上であり、例えば、３０００質量部以下、好ましくは、２０００質量部以下である。
【００４８】
次いで、塩化水素ガスを、キシリレンジアミンのアミノ基１モルに対して、例えば、１倍モル以上、例えば、５倍モル以下、好ましくは、３倍モル以下導入する。これにより、キシリレンジアミンの塩酸塩が合成される。このときに使用された過剰の塩化水素は、必要に応じて精製し、塩酸塩の調製工程に再利用することができる。
【００４９】
キシリレンジアミンのアミン転化率は、例えば、９９．００モル％以上、好ましくは、９９．５０モル％以上であり、例えば、９９．９９モル％以下、好ましくは、９９．９０モル％以下である。
【００５０】
キシリレンジアミンのアミン転化率は、後述する実施例に準拠して測定することができる。
【００５１】
また、キシリレンジアミンの塩酸塩の粘度（１２０℃）は、例えば、１００ｍＰａ・ｓ以上、好ましくは、１５０ｍＰａ・ｓ以上であり、例えば、５００ｍＰａ・ｓ以下、好ましくは、３００ｍＰａ・ｓ以下である。
【００５２】
キシリレンジイソシアネートの塩酸塩の粘度が上記範囲内であれば、流動性に優れ、キシリレンジイソシアネートの塩酸塩を移液する際の移液性を良好とすることができる。
【００５３】
キシリレンジアミンの塩酸塩の粘度は、後述する実施例に準拠して測定することができる。
【００５４】
また、キシリレンジイソシアネートの塩酸塩の平均粒子径（数平均値）は、例えば、１０μｍ以上、好ましくは、２０μｍ以上であり、例えば、１００μｍ以下、好ましくは、５０μｍ以下である。
【００５５】
キシリレンジイソシアネートの塩酸塩の平均粒子径（数平均値）は、後述する実施例に準拠して測定することができる。
【００５６】
次いで、この方法では、反応温度を、例えば、８０℃以上、好ましくは、９０℃以上、例えば、１８０℃以下、好ましくは、１６０℃以下、反応圧力を、例えば、常圧以上、好ましくは、０．０５ＭＰａ（ゲージ圧）以上、例えば、１．０ＭＰａ（ゲージ圧）以下、好ましくは、０．５ＭＰａ（ゲージ圧）以下に維持し、ホスゲンを１時間以上１０時間以下かけて、ホスゲン総量が化学量論の１倍以上１０倍以下になるように導入し、キシリレンジアミンの塩酸塩とホスゲンとを反応させる。
【００５７】
これにより、キシリレンジアミンがイソシアネート化され、キシリレンジイソシアネートと、その副生成物であるクロロメチルベンジルイソシアネートとを含有するキシリレンジイソシアネート組成物が得られる。
【００５８】
なお、反応の進行は、発生する塩化水素ガスの量と、上記の不活性溶媒に不溶の塩酸塩のスラリーが消失し、反応液が澄明均一になることより確認できる。また、発生する塩化水素は、例えば、還流冷却器を通じて反応器外に放出する。また、反応の終了時には、上記の方法で溶解している過剰のホスゲンおよび塩化水素をパージする。その後、冷却し、減圧下において、不活性溶媒を留去する。この方法においても、不活性反応溶媒、塩化水素、ホスゲンなどは回収、精製し、再利用することができる。
【００５９】
さらには、キシリレンジアミンをイソシアネート化し、キシリレンジイソシアネートを製造した後、反応残渣であるタールから、キシリレンジアミンを回収することができる。タールの回収方法としては、例えば、それらを公知の方法により、超臨界水、あるいは超臨界二酸化炭素、もしくは亜臨界状態の水、二酸化炭素などと反応させて、キシリレンジアミンを得る方法が挙げられる。
【００６０】
反応終了後、必要により、反応液を濾過および脱溶媒することができる。
【００６１】
そして、キシリレンジイソシアネートの塩酸塩の塩酸塩転化率は、例えば、９９．００モル％以上、好ましくは、９９．５０モル％以上であり、例えば、９９．９０モル％以下、好ましくは、９９．８０モル％以下である。
【００６２】
キシリレンジアミンの塩酸塩の塩酸塩転化率は、後述する実施例に準拠して測定することができる。
【００６３】
このような反応終了後の反応液中のクロロメチルベンジルイソシアネートの生成率は、例えば、０．０１質量％以上、好ましくは、０．０５質量％以上、より好ましくは、０．１質量％以上であり、例えば、１質量％以下、好ましくは、０．５質量％以下、より好ましくは、０．３質量％以下である。
【００６４】
反応終了後の反応液中のクロロメチルベンジルイソシアネートの生成率は、後述する実施例に準拠して測定することができる。
【００６５】
また、この方法では、必要により、キシリレンジイソシアネート組成物を蒸留および精製することによって、クロロメチルベンジルイソシアネートの含有割合を調整することができる。精製の方法は、特に限定されるものではなく、工業的な分離技術、例えば蒸留や晶析などで実施することができる。
【００６６】
蒸留にて精製する場合、蒸留塔は棚段塔でもよいし充填塔でもよい。蒸留条件は、精製後のキシリレンジイソシアネート組成物に必要な、クロロメチルベンジルイソシアネートの含有割合によって適宜設定することができ、具体的には、蒸留塔（充填塔）の理論段数が、例えば、２以上、好ましくは、５以上であり、例えば、６０以下、好ましくは、４０以下である。
【００６７】
また、蒸留塔の塔頂圧力が、例えば、０．１ｋＰａ以上、好ましくは、０．１５ｋＰａ以上であり、例えば、４ｋＰａ以下、好ましくは、２．５ｋＰａ以下である。
【００６８】
また、蒸留塔の塔頂還流比が、例えば、０．０１以上、好ましくは、０．１以上であり、例えば、６０以下、好ましくは、４０以下である。
【００６９】
また、蒸留塔の塔頂温度が、例えば、１１０℃以上、好ましくは、１２０℃以上であり、例えば、１８０℃以下、好ましくは、１７０℃以下である。また、蒸留塔の塔底温度（リボイラー温度）が、例えば、１２０℃以上、好ましくは、１３０℃以上であり、例えば、１５５℃以下、好ましくは、１５０℃以下である。
【００７０】
また、キシリレンジイソシアネート組成物を蒸留塔により蒸留する前に、予熱器などにより予備加熱することもできる。予備加熱温度は、例えば、１１０℃以上、好ましくは、１２０℃以上であり、例えば、１５５℃以下である。
【００７１】
また、この方法では、蒸留塔の塔頂留出率が、例えば、１質量％以上、好ましくは、５質量％以上、例えば、９９質量％以下、好ましくは、９５質量％以下の範囲の留分を回収する。
【００７２】
これにより、キシリレンジイソシアネート組成物に含有されるクロロメチルベンジルイソシアネートの含有割合を、調整することができる。
【００７３】
これらの蒸留工程で生じる塔底部の塔底残渣を含む高沸点成分は、回収後、薄膜蒸発器などを用いて、これらに含有されるキシリレンジイソシアネートを回収することもできる。さらには、これらの一部を蒸留工程に戻して、キシリレンジイソシアネートを精製し、回収することもできる。
【００７４】
また、クロロメチルベンジルイソシアネートをキシリレンジイソシアネート組成物に添加することにより、キシリレンジイソシアネート組成物に含有されるクロロメチルベンジルイソシアネートの含有割合を、調整することもできる。
【００７５】
キシリレンジイソシアネート組成物中のクロロメチルベンジルイソシアネートの含有割合が、上記の特定範囲であれば、キシリレンジイソシアネート組成物から樹脂（後述）を安定して製造することができ、樹脂（後述）の生産効率の向上を図ることができ、また、耐黄変性に優れる樹脂（後述）を得ることができる。
【００７６】
また、キシリレンジイソシアネート組成物には、例えば、安定剤などを添加することができる。
【００７７】
安定剤としては、例えば、酸化防止剤、酸性化合物、スルホンアミド基を含有する化合物、有機亜リン酸エステルなどが挙げられる。
【００７８】
安定剤として、好ましくは、酸化防止剤、酸性化合物、スルホンアミド基を含有する化合物が挙げられる。
【００７９】
なお、安定剤の配合割合は、特に制限されず、必要および用途に応じて、適宜設定される。
【００８０】
また、本発明のキシリレンジイソシアネート組成物は、キシリレンジイソシアネートを変性することにより得られる、キシリレンジイソシアネートの誘導体、より具体的には、キシリレンジイソシアネートの多量体（ダイマー、トリマー（例えば、イソシアヌレート変性体など）、ビウレット変性体、アロファネート変性体、ポリオール変性体、オキサジアジントリオン変性体、カルボジイミド変性体、ウレトジオン変性体などを含有することもできる。
【００８１】
このような本発明のキシリレンジイソシアネート組成物は、キシリレンジイソシアネートと、クロロメチルベンジルイソシアネートとを含み、クロロメチルベンジルイソシアネートの含有割合が０．２質量ｐｐｍ以上６００質量ｐｐｍ未満である。
【００８２】
そのため、本発明のキシリレンジイソシアネート組成物を用いて樹脂（後述）を安定して製造することができ、樹脂（後述）の生産効率の向上を図ることができ、また、得られた樹脂（後述）は耐黄変性に優れる。
【００８３】
さらに、本発明のキシリレンジイソシアネート組成物から得られる樹脂（後述）は、その光学特性を維持するとともに、染色性を向上することができる。
【００８４】
そして、本発明は、上記のキシリレンジイソシアネート組成物を用いて得られる重合性組成物および樹脂を含んでいる。
【００８５】
具体的には、本発明の重合性組成物は、上記のキシリレンジイソシアネート組成物と、ポリオール成分および／またはポリチオール成分とを含んでおり、それらを混合することにより得ることができる。本発明の樹脂は、重合性組成物を反応させることにより得ることができる。つまり、本発明の樹脂は、上記のキシリレンジイソシアネート組成物を含むポリイソシアネート成分と、ポリオール成分および／またはポリチオール成分とを反応させることにより、得ることができ、光学材料を製造する観点からは、好ましくは、上記のポリイソシアネート成分と、ポリチオール成分とを反応させる。
【００８６】
すなわち、本発明の樹脂は、上記のキシリレンジイソシアネート組成物（ポリイソシアネート成分）と、ポリオール成分および／またはポリチオール成分との反応生成物（重合性組成物の反応生成物）であり、光学材料を製造する観点から、好ましくは、上記のキシリレンジイソシアネート組成物（ポリイソシアネート成分）と、ポリチオール成分との反応生成物である。
【００８７】
ポリイソシアネート成分は、必須成分として、上記のキシリレンジイソシアネート組成物を含有する。
【００８８】
また、ポリイソシアネート成分は、任意成分として、本発明の優れた効果を損なわない範囲で、その他のポリイソシアネート、例えば、脂肪族ポリイソシアネート、脂環族ポリイソシアネート、芳香脂肪族ポリイソシアネート（キシリレンジイソシアネートを除く）、芳香族ポリイソシアネートなどを含有することができる。
【００８９】
脂肪族ポリイソシアネートとしては、例えば、トリメチレンジイソシアネート、テトラメチレンジイソシアネート、ペンタメチレンジイソシアネート（ＰＤＩ）、ヘキサメチレンジイソシアネート（ＨＤＩ）、１，２−プロピレンジイソシアネート、１，２−ブチレンジイソシアネート、２，３−ブチレンジイソシアネート、１，３−ブチレンジイソシアネート、２，４，４−または２，２，４−トリメチルヘキサメチレンジイソシアネート、２，６−ジイソシアネートメチルカプロエートなどの脂肪族ジイソシアネートなどが挙げられる。
【００９０】
脂環族ポリイソシアネートとしては、例えば、１，３−シクロペンタンジイソシアネート、１，４−シクロヘキサンジイソシアネート、１，３−シクロヘキサンジイソシアネート、３−イソシアナトメチル−３，５，５−トリメチルシクロヘキシルイソシアネート（ＩＰＤＩ）、４，４’−メチレンビス（シクロヘキシルイソシアネート）、メチル−２，４−シクロヘキサンジイソシアネート、メチル−２，６−シクロヘキサンジイソシアネート、１，３−ビス（イソシアナトメチル）シクロヘキサン、１，３−ビス（イソシアナトエチル）シクロヘキサン、１，４−ビス（イソシアナトメチル）シクロヘキサン、１，４−ビス（イソシアナトエチル）シクロヘキサン、２，５−または２，６−ビス（イソシアナトメチル）ノルボルナン（ＮＢＤＩ）およびその混合物などの脂環族ジイソシアネートなどが挙げられる。
【００９１】
芳香脂肪族ポリイソシアネート（キシリレンジイソシアネートを除く）としては、例えば、１，３−または１，４−テトラメチルキシリレンジイソシアネートもしくはその混合物（ＴＭＸＤＩ）、ω，ω’−ジイソシアナト−１，４−ジエチルベンゼンなどの芳香脂肪族ジイソシアネートなどが挙げられる。
【００９２】
芳香族ポリイソシアネートとしては、例えば、２，４−トリレンジイソシアネートおよび２，６−トリレンジイソシアネート、ならびにこれらトリレンジイソシアネートの異性体混合物（ＴＤＩ）、４，４’−ジフェニルメタンジイソシアネート、２，４’−ジフェニルメタンジイソシアネートおよび２，２’−ジフェニルメタンジイソシアネート、ならびにこれらジフェニルメタンジイソシアネート（ＭＤＩ）の任意の異性体混合物、トルイレンジイソシアネート、パラフェニレンジイソシアネート、ナフタレンジイソシアネートなどの芳香族ジイソシアネートなどが挙げられる。
【００９３】
また、これらポリイソシアネートの誘導体を併用することもできる。より具体的には、これらポリイソシアネートの多量体（ダイマー、トリマー（例えば、イソシアヌレート変性体など）、ビウレット変性体、アロファネート変性体、ポリオール変性体、オキサジアジントリオン変性体、カルボジイミド変性体、ウレトジオン変性体などが挙げられる。
【００９４】
上記のキシリレンジイソシアネート組成物と、その他のポリイソシアネートとを併用する場合において、それらの配合割合は、そのポリイソシアネート成分を用いて製造される樹脂の用途により、任意の配合割合で配合される。
【００９５】
本発明において、ポリオール成分としては、低分子量ポリオールおよび／または高分子量ポリオールが挙げられる。
【００９６】
低分子量ポリオールは、水酸基を２つ以上有する数平均分子量６０以上４００未満の化合物であって、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、アルカン（７〜２２）ジオール、ジエチレングリコール、トリエチレングリコール、ジプロピレングリコール、３−メチル−１，５−ペンタンジオール、アルカン−１，２−ジオール（Ｃ（炭素数、以下同様。）１７〜２０）、イソソルビド、１，３−または１，４−シクロヘキサンジメタノールおよびそれらの混合物、１，４−シクロヘキサンジオール、水素化ビスフェノールＡ、１，４−ジヒドロキシ−２−ブテン、２，６−ジメチル−１−オクテン−３，８−ジオール、ビスフェノールＡなどの２価アルコール、例えば、グリセリン、トリメチロールプロパンなどの３価アルコール、例えば、テトラメチロールメタン（ペンタエリスリトール）、ジグリセリンなどの４価アルコール、例えば、キシリトールなどの５価アルコール、例えば、ソルビトール、マンニトール、アリトール、イジトール、ダルシトール、アルトリトール、イノシトール、ジペンタエリスリトールなどの６価アルコール、例えば、ペルセイトールなどの７価アルコール、例えば、ショ糖などの８価アルコールなどが挙げられる。
【００９７】
また、これらを開始剤としてエチレンオキサイド、プロピレンオキサイドなどのアルキレンオキサイドを付加させて得られる、数平均分子量６０以上４００未満のポリアルキレンオキサイド（２種以上のアルキレンオキサイドのランダムおよび／またはブロック共重合体を含む。）も、低分子量ポリオールに含まれる。
【００９８】
高分子量ポリオールは、水酸基を２つ以上有する数平均分子量４００以上、通常、２００００以下の化合物であって、例えば、ポリエーテルポリオール、ポリエステルポリオール、ポリカーボネートポリオール、ポリウレタンポリオール、エポキシポリオール、植物油ポリオール、ポリオレフィンポリオール、アクリルポリオール、および、ビニルモノマー変性ポリオールが挙げられる。
【００９９】
ポリエーテルポリオールとしては、例えば、ポリオキシ（Ｃ２〜３）アルキレンポリオール、ポリテトラメチレンエーテルグリコール、ポリトリメチレンエーテルグリコールなどが挙げられる。
【０１００】
ポリオキシ（Ｃ２〜３）アルキレンポリオールとしては、例えば、上記した低分子量ポリオールを開始剤とする、エチレンオキサイド、プロピレンオキサイドなどのＣ２〜３アルキレンオキサイドの付加重合物（２種以上のアルキレンオキサイドのランダムおよび／またはブロック共重合体を含む。）が挙げられる。また、ポリオキシ（Ｃ２〜３）アルキレンとして、ポリエチレングリコールも挙げられる。
【０１０１】
ポリテトラメチレンエーテルグリコールとしては、例えば、テトラヒドロフランのカチオン重合により得られる開環重合物や、テトラヒドロフランの重合単位に上記した２価アルコールを共重合した非晶性ポリテトラメチレンエーテルグリコールなどが挙げられる。
【０１０２】
また、フルフラールなどの植物由原料をもとに製造されたテトラヒドロフランを出発原料とした植物由来のポリテトラメチレンエーテルグリコールも挙げられる。
【０１０３】
ポリトリメチレンエーテルグリコールとしては、例えば、植物由来の１，３−プロパンジオールの縮重合により製造されるポリオールが挙げられる。
【０１０４】
ポリエステルポリオールとしては、例えば、上記した低分子量ポリオール（好ましくは、２価アルコール）と多塩基酸とを、公知の条件下、反応させて得られる重縮合物が挙げられる。
【０１０５】
多塩基酸としては、例えば、シュウ酸、マロン酸、コハク酸、メチルコハク酸、グルタール酸、アジピン酸、１，１−ジメチル−１，３−ジカルボキシプロパン、３−メチル−３−エチルグルタール酸、アゼライン酸、セバシン酸、その他の飽和脂肪族ジカルボン酸（炭素数１１〜１３）、例えば、マレイン酸、フマル酸、イタコン酸、その他の不飽和脂肪族ジカルボン酸、例えば、オルソフタル酸、イソフタル酸、テレフタル酸、トルエンジカルボン酸、ナフタレンジカルボン酸、その他の芳香族ジカルボン酸、例えば、ヘキサヒドロフタル酸、その他の脂環族ジカルボン酸、例えば、ダイマー酸、水添ダイマー酸、ヘット酸などのその他のカルボン酸、および、それらカルボン酸から誘導される酸無水物、例えば、無水シュウ酸、無水コハク酸、無水マレイン酸、無水フタル酸、無水２−アルキル（Ｃ１２〜Ｃ１８）コハク酸、無水テトラヒドロフタル酸、無水トリメリット酸、さらには、これらのカルボン酸などから誘導される酸ハライド、例えば、シュウ酸ジクロライド、アジピン酸ジクロライド、セバシン酸ジクロライドなどが挙げられる。
【０１０６】
また、ポリエステルポリオールとして、例えば、上記した低分子量ポリオールと、ヒドロキシル基含有植物油脂肪酸（例えば、リシノレイン酸を含有するひまし油脂肪酸、１２−ヒドロキシステアリン酸を含有する水添ひまし油脂肪酸など）などのヒドロキシカルボン酸とを、公知の条件下、縮合反応させて得られる植物油系ポリエステルポリオールなどが挙げられる。
【０１０７】
また、ポリエステルポリオールとして、例えば、上記した低分子量ポリオール（好ましくは、２価アルコール）を開始剤として、例えば、ε−カプロラクトン、γ−バレロラクトンなどのラクトン類を開環重合して得られる、ポリカプロラクトンポリオール、ポリバレロラクトンポリオール、さらには、それらに上記した２価アルコールを共重合したラクトン系ポリエステルポリオールなどが挙げられる。
【０１０８】
ポリカーボネートポリオールとしては、例えば、上記した低分子量ポリオール（好ましくは、２価アルコール）を開始剤とするエチレンカーボネートの開環重合物や、例えば、１，４−ブタンジオール、１，５−ペンタンジオール、３−メチル−１，５−ペンタンジオールや１，６−ヘキサンジオールなどの２価アルコールと、開環重合物とを共重合した非晶性ポリカーボネートポリオールなどが挙げられる。
【０１０９】
また、ポリウレタンポリオールは、上記により得られたポリエステルポリオール、ポリエーテルポリオールおよび／またはポリカーボネートポリオールを、イソシアネート基に対する水酸基の当量比（ＯＨ／ＮＣＯ）が１を超過する割合で、上記ポリイソシアネート（キシリレンジイソシアネートを含む。以下同様）と反応させることによって、ポリエステルポリウレタンポリオール、ポリエーテルポリウレタンポリオール、ポリカーボネートポリウレタンポリオール、あるいは、ポリエステルポリエーテルポリウレタンポリオールなどとして得ることができる。
【０１１０】
エポキシポリオールとしては、例えば、上記した低分子量ポリオールと、例えば、エピクロルヒドリン、β−メチルエピクロルヒドリンなどの多官能ハロヒドリンとの反応により得られるエポキシポリオールが挙げられる。
【０１１１】
植物油ポリオールとしては、例えば、ひまし油、やし油などのヒドロキシル基含有植物油などが挙げられる。例えば、ひまし油ポリオール、またはひまし油ポリオールとポリプロピレンポリオールとの反応により得られるエステル変性ひまし油ポリオールなどが挙げられる。
【０１１２】
ポリオレフィンポリオールとしては、例えば、ポリブタジエンポリオール、部分ケン価エチレン−酢酸ビニル共重合体などが挙げられる。
【０１１３】
アクリルポリオールとしては、例えば、ヒドロキシル基含有アクリレートと、ヒドロキシル基含有アクリレートと共重合可能な共重合性ビニルモノマーとを、共重合させることによって得られる共重合体が挙げられる。
【０１１４】
ヒドロキシル基含有アクリレートとしては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレートなどが挙げられる。好ましくは、２−ヒドロキシエチル（メタ）アクリレートなどが挙げられる。
【０１１５】
共重合性ビニルモノマーとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、イソノニル（メタ）アクリレート、２−エチルヘキシル（メタ）アクリレート、シクロヘキシルアクリレート、イソボルニル（メタ）アクリレートなどのアルキル（メタ）アクリレート（炭素数１〜１２）、例えば、スチレン、ビニルトルエン、α−メチルスチレンなどの芳香族ビニルモノマー、例えば、（メタ）アクリロニトリルなどのシアン化ビニル、例えば、（メタ）アクリル酸、フマル酸、マレイン酸、イタコン酸などのカルボキシル基を含むビニルモノマー、または、そのアルキルエステル、例えば、エチレングリコールジ（メタ）アクリレート、ブチレングリコールジ（メタ）アクリレート、ヘキサンジオールジ（メタ）アクリレート、オリゴエチレングリコールジ（メタ）アクリレート、トリメチロールプロパンジ（メタ）アクリレート、トリメチロールプロパントリ（メタ）アクリレートなどのアルカンポリオールポリ（メタ）アクリレート、例えば、３−（２−イソシアネート−２−プロピル）−α−メチルスチレンなどのイソシアネート基を含むビニルモノマーなどが挙げられる。
【０１１６】
そして、アクリルポリオールは、これらヒドロキシル基含有アクリレート、および、共重合性ビニルモノマーを、適当な溶剤および重合開始剤の存在下において共重合させることにより得ることができる。
【０１１７】
また、アクリルポリオールには、例えば、シリコーンポリオールやフッ素ポリオールが含まれる。
【０１１８】
シリコーンポリオールとしては、例えば、上記したアクリルポリオールの共重合において、共重合性ビニルモノマーとして、例えば、γ−メタクリロキシプロピルトリメトキシシランなどのビニル基を含むシリコーン化合物が配合されたアクリルポリオールが挙げられる。
【０１１９】
フッ素ポリオールとしては、例えば、上記したアクリルポリオールの共重合において、共重合性ビニルモノマーとして、例えば、テトラフルオロエチレン、クロロトリフルオロエチレンなどのビニル基を含むフッ素化合物が配合されたアクリルポリオールが挙げられる。
【０１２０】
ビニルモノマー変性ポリオールは、上記した高分子量ポリオールと、ビニルモノマーとの反応により得ることができる。
【０１２１】
高分子量ポリオールとして、好ましくは、ポリエーテルポリオール、ポリエステルポリオールおよびポリカーボネートポリオールから選択される高分子量ポリオールが挙げられる。
【０１２２】
また、ビニルモノマーとしては、例えば、上記したアルキル（メタ）アクリレート、シアン化ビニルまたはシアン化ビニリデンなどが挙げられる。これらビニルモノマーは、単独使用または２種類以上併用することができる。また、これらのうち、好ましくは、アルキル（メタ）アクリレートが挙げられる。
【０１２３】
そして、ビニルモノマー変性ポリオールは、これら高分子量ポリオール、および、ビニルモノマーを、例えば、ラジカル重合開始剤（例えば、過硫酸塩、有機過酸化物、アゾ系化合物など）の存在下などにおいて反応させることにより得ることができる。
【０１２４】
これらポリオール成分は、単独使用または２種類以上併用することができる。
【０１２５】
ポリチオール成分としては、例えば、脂肪族ポリチオール、芳香族ポリチオール、複素環含有ポリチオール、メルカプト基以外に硫黄原子を含有する脂肪族ポリチオール、メルカプト基以外に硫黄原子を含有する芳香族ポリチオール、メルカプト基以外に硫黄原子を含有する複素環含有ポリチオールなどが挙げられる。
【０１２６】
脂肪族ポリチオールとしては、例えば、メタンジチオール、１，２−エタンジチオール、１，１−プロパンジチオール、１，２−プロパンジチオール、１，３−プロパンジチオール、１，４−ブタンジチオール、１，５−ペンタンジチオール、２，２−プロパンジチオール、１，６−ヘキサンジチオール、１，２，３−プロパントリチオール、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、１−メチルシクロヘキサン−２，３−ジチオール、ビシクロ［２，２，１］ヘプタ−ｅｘｏ−ｃｉｓ−２，３−ジチオール、テトラキス（メルカプトメチル）メタン、１，１−ビス（メルカプトメチル）シクロヘキサン、チオリンゴ酸ビス（２−メルカプトエチルエステル）、２，３−ジメルカプトコハク酸（２−メルカプトエチルエステル）、２，３−ジメルカプト−１−プロパノール（２−メルカプトアセテート）、２，３−ジメルカプト−１−プロパノール（３−メルカプトプロピオネート）、ジエチレングリコールビス（２−メルカプトアセテート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、エチレングリコールビス（２−メルカプトアセテート）、エチレングリコールビス（３−メルカプトプロピオネート）、トリメチロールプロパンビス（２−メルカプトアセテート）、トリメチロールプロパンビス（３−メルカプトプロピオネート）、３−メルカプト−１，２−プロパンジオールビス（２−メルカプトアセテート）、３−メルカプト−１，２−プロパンジオールジ（３−メルカプトプロピオネート）、トリメチロールプロパントリス（２−メルカプトアセテート）、トリメチロールプロパン（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、グリセリントリス（２−メルカプトアセテート）、グリセリントリス（３−メルカプトプロピオネート）、１，４−シクロヘキサンジオールビス（２−メルカプトアセテート）、１，４−シクロヘキサンジオールビス（３−メルカプトプロピオネート）が挙げられる。
【０１２７】
芳香族ポリチオールとしては、例えば、１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，２−ビス（メルカプトメチレンオキシ）ベンゼン、１，３−ビス（メルカプトメチレンオキシ）ベンゼン、１，４−ビス（メルカプトメチレンオキシ）ベンゼン、１，２−ビス（メルカプトエチレンオキシ）ベンゼン、１，３−ビス（メルカプトエチレンオキシ）ベンゼン、１，４−ビス（メルカプトエチレンオキシ）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、１，２，３−トリス（メルカプトメチレンオキシ）ベンゼン、１，２，４−トリス（メルカプトメチレンオキシ）ベンゼン、１，３，５−トリス（メルカプトメチレンオキシ）ベンゼン、１，２，３−トリス（メルカプトエチレンオキシ）ベンゼン、１，２，４−トリス（メルカプトエチレンオキシ）ベンゼン、１，３，５−トリス（メルカプトエチレンオキシ）ベンゼン、１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，３，５−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、１，２，３，４−テトラキス（メルカプトメチレンオキシ）ベンゼン、１，２，３，５−テトラキス（メルカプトメチレンオキシ）ベンゼン、１，２，４，５−テトラキス（メルカプトエチレンオキシ）ベンゼン、１，２，３，４−テトラキス（メルカプトエチレンオキシ）ベンゼン、１，２，３，５−テトラキス（メルカプトエチレンオキシ）ベンゼン、１，２，４，５−テトラキス（メルカプトエチレンオキシ）ベンゼン、２，２’−ジメルカプトビフェニル、４，４’−ジメルカプトビフェニル、４，４’−ジメルカプトビベンジル、２，５−トルエンジチオール、３，４−トルエンジチオール、１，４−ナフタレンジチオール、１，５−ナフタレンジチオール、２，６−ナフタレンジチオール、２，７−ナフタレンジチオール、２，４−ジメチルベンゼン−１，３−ジチオール、４，５−ジメチルベンゼン−１，３−ジチオール、９，１０−アントラセンジメタンチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタンなどが挙げられる。
【０１２８】
複素環含有ポリチオールとしては、例えば、２−メチルアミノ−４，６−ジチオール−ｓｙｍ−トリアジン、２−エチルアミノ−４，６−ジチオール−ｓｙｍ−トリアジン、２−アミノ−４，６−ジチオール−ｓｙｍ−トリアジン、２−モルホリノ−４，６−ジチオール−ｓｙｍ−トリアジン、２−シクロヘキシルアミノ−４，６−ジチオール−ｓｙｍ−トリアジン、２−メトキシ−４，６−ジチオール−ｓｙｍ−トリアジン、２−フェノキシ−４，６−ジチオール−ｓｙｍ−トリアジン、２−チオベンゼンオキシ−４，６−ジチオール−ｓｙｍ−トリアジン、２−チオブチルオキシ−４，６−ジチオール−ｓｙｍ−トリアジンなどが挙げられる。
【０１２９】
メルカプト基以外に硫黄原子を含有する脂肪族ポリチオールとしては、例えば、ビス（メルカプトメチル）スルフィド、ビス（メルカプトエチル）スルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピル）エタン、１，３−ビス（メルカプトメチルチオ）プロパン、１，３−ビス（２−メルカプトエチルチオ）プロパン、１，３−ビス（３−メルカプトプロピルチオ）プロパン、１，２，３−トリス（メルカプトメチルチオ）プロパン、１，２，３−トリス（２−メルカプトエチルチオ）プロパン、１，２，３−トリス（３−メルカプトプロピルチオ）プロパン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプト−１，４−ジチアン、２，５−ジメルカプトメチル−１，４−ジチアン、ビス（メルカプトメチル）ジスルフィド、ビス（メルカプトエチル）ジスルフィド、ビス（メルカプトプロピル）ジスルフィドなど、およびこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシプロピルスルフィドビス（２−メルカプトアセテート）、ヒドロキシプロピルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピオネート）、ヒドロキシプロピルジスルフィドビス（２−メルカプトアセテート）、ヒドロキシプロピルジスルフィドビス（３−メルカプトプロピオネート）、２−メルカプトエチルエーテルビス（２−メルカプトアセテート）、２−メルカプトエチルエーテルビス（３−メルカプトプロピオネート）、１，４−ジチアン−２，５−ジオールビス（２−メルカプトアセテート）、１，４−ジチアン−２，５−ジオールビス（３−メルカプトプロピオネート）、チオジグリコール酸ビス（２−メルカプトエチルエステル）、チオジプロピオン酸ビス（２−メルカプトエチルエステル）、４，４−チオジブチル酸ビス（２−メルカプトエチルエステル）、ジチオジグリコール酸ビス（２−メルカプトエチルエステル）、ジチオジプロピオン酸ビス（２−メルカプトエチルエステル）、４，４−ジチオジブチル酸ビス（２−メルカプトエチルエステル）、チオグリコール酸ビス（２，３−ジメルカプトプロピルエステル）、チオジプロピオン酸ビス（２，３−ジメルカプトプロピルエステル）、ジチオグリコール酸ビス（２，３−ジメルカプトプロピルエステル）、ジチオジプロピオン酸ビス（２，３−ジメルカプトプロピルエステル）、１，２−ビス［（２−メルカプトエチル）チオ］−３−メルカプトプロパン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタンなどが挙げられる。
【０１３０】
メルカプト基以外に硫黄原子を含有する芳香族ポリチオールとしては、例えば、１，２−ビス（メルカプトメチルチオ）ベンゼン、１，３−ビス（メルカプトメチルチオ）ベンゼン、１，４−ビス（メルカプトメチルチオ）ベンゼン、１，２−ビス（メルカプトエチルチオ）ベンゼン、１，３−ビス（メルカプトエチルチオ）ベンゼン、１，４−ビス（メルカプトエチルチオ）ベンゼン、１，２，３−トリス（メルカプトメチルチオ）ベンゼン、１，２，４−トリス（メルカプトメチルチオ）ベンゼン、１，３，５−トリス（メルカプトメチルチオ）ベンゼン、１，２，３−トリス（メルカプトエチルチオ）ベンゼン、１，２，４−トリス（メルカプトエチルチオ）ベンゼン、１，３，５−トリス（メルカプトエチルチオ）ベンゼン、１，２，３，４−テトラキス（メルカプトメチルチオ）ベンゼン、１，２，３，５−テトラキス（メルカプトメチルチオ）ベンゼン、１，２，４，５−テトラキス（メルカプトメチルチオ）ベンゼン、１，２，３，４−テトラキス（メルカプトエチルチオ）ベンゼン、１，２，３，５−テトラキス（メルカプトエチルチオ）ベンゼン、１，２，４，５−テトラキス（メルカプトエチルチオ）ベンゼンなど、およびこれらの核アルキル化物などが挙げられる。
【０１３１】
メルカプト基以外に硫黄原子を含有する複素環含有ポリチオールとしては、例えば、３，４−チオフェンジチオール、２，５−ジメルカプト−１，３，４−チアジアゾールなど、およびこれらのチオグリコール酸およびメルカプトプロピオン酸のエステルなどが挙げられる。
【０１３２】
ポリチオール成分として、さらには、例えば、これらポリチオールの塩素置換体、臭素置換体などのハロゲン置換体が挙げられる。
【０１３３】
これらポリチオール成分は、単独使用または２種類以上併用することができる。
【０１３４】
ポリチオール成分として、好ましくは、メルカプト基以外に硫黄原子を含有する脂肪族ポリチオールが挙げられ、より好ましくは、１，２−ビス［（２−メルカプトエチル）チオ］−３−メルカプトプロパン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、および、これらの混合物が挙げられ、さらに好ましくは、１，２−ビス［（２−メルカプトエチル）チオ］−３−メルカプトプロパン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンの混合物が挙げられ、特に好ましくは、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンの混合物が挙げられる。
【０１３５】
本発明の樹脂は、上記ポリイソシアネート成分と上記のポリオール成分およびポリチオール成分の少なくともいずれかとの反応により製造される。
【０１３６】
本発明の樹脂を製造する場合における、ポリイソシアネート成分は、上記のキシリレンジイソシアネート組成物を含み、光学材料を製造する観点からは、好ましくは、上記のキシリレンジイソシアネート組成物を単独で使用する。
【０１３７】
本発明の樹脂を製造する場合における、ポリオール成分および／またはポリチオール成分の水酸基価は、例えば、１０ｍｇＫＯＨ／ｇ以上、好ましくは、１００ｍｇＫＯＨ／ｇであり、例えば、１２４０ｍｇＫＯＨ／ｇ以下、好ましくは、９４０ｍｇＫＯＨ／ｇ以下、より好ましくは、５００ｍｇＫＯＨ／ｇ以下であり、数平均分子量は、例えば、９０以上、好ましくは、４００以上であり、例えば、５０００以下、好ましくは、３０００以下であり、平均官能基数は、例えば、２以上、好ましくは、２を超過し、通常、８以下、好ましくは、４以下である。
【０１３８】
水酸基価は、ＪＩＳ  Ｋ  １５５７−１（２００７年）のＡ法またはＢ法に準拠するアセチル化法やフタル化法などから求めることができ、また、水酸基価と水酸基当量とは、次式（１）の関係にある（以下同様。）。
【０１３９】
水酸基価＝５６１００／水酸基当量    （１）
数平均分子量は、水酸基当量および平均官能基数から求めることができ、平均官能基数は、次式（２）から求めることができる（以下同様。）。
【０１４０】
平均官能基数＝（各ポリオールおよび／または各ポリチオールの官能基数×当量数）の総和／各ポリオールおよび／または各ポリチオールの当量数の総和    （２）
また、とりわけ、本発明の樹脂を光学材料として製造する場合における、ポリオール成分および／またはポリチオール成分の水酸基価は、例えば、２８０ｍｇＫＯＨ／ｇ以上、好ましくは、４００ｍｇＫＯＨ／ｇであり、例えば、１２４０ｍｇＫＯＨ／ｇ以下、好ましくは、９４０ｍｇＫＯＨ／ｇ以下であり、数平均分子量は、例えば、９０以上、好ましくは、１００以上であり、例えば、１０００以下、好ましくは、８００以下であり、平均官能基数は、例えば、２を超過し、好ましくは、２．５以上であり、通常、５．０以下、好ましくは、４．０未満である。
【０１４１】
光学材料として製造される樹脂の水酸基価、数平均分子量および平均官能基数がこのような範囲であれば、樹脂の耐衝撃性および耐熱性を向上させることができる。
【０１４２】
なお、ポリオール成分および／またはポリチオール成分には、必要により、さらに、例えば、公知のポリアミン、公知のモノオール、公知のモノアミンなどを、適宜の割合で配合することができる。
【０１４３】
本発明の樹脂は、例えば、バルク重合や溶液重合などの重合方法により製造することができ、本発明の樹脂を光学材料として製造する場合には、好ましくは、バルク重合により製造される。
【０１４４】
バルク重合では、例えば、窒素気流下において、ポリイソシアネート成分を撹拌しつつ、これに、ポリオール成分および／またはポリチオール成分を加えて重合性組成物を調製し、例えば、５０℃以上、例えば、２５０℃以下、好ましくは、２００℃以下の反応温度で、例えば、０．５時間以上、例えば、２０時間以下、好ましくは、１５時間以下の反応時間で、キシリレンジイソシアネート組成物と、ポリオール成分および／またはポリチオール成分とを反応させる。
【０１４５】
溶液重合では、有機溶媒に、ポリイソシアネート成分、ポリオール成分および／またはポリチオール成分を加えて重合性組成物を調製し、例えば、５０℃以上、例えば、１２０℃以下、好ましくは、１００℃以下の反応温度で、例えば、０．５時間以上、例えば、２０時間以下、好ましくは、１５時間以下の反応時間で、キシリレンジイソシアネート組成物と、ポリオール成分および／またはポリチオール成分とを反応させる。
【０１４６】
有機溶媒としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、ｎ−ヘキサン、ｎ−ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、Ｎ−メチルピロリドン、ジメチルホルムアミド、Ｎ，Ｎ’−ジメチルアセトアミド、ジメチルスルホキシド、ヘキサメチルホスホニルアミドなどの極性非プロトン類などが挙げられる。
【０１４７】
さらに、上記重合反応においては、必要に応じて、例えば、アミン類や有機金属化合物などの公知のウレタン化触媒を添加してもよい。
【０１４８】
アミン類としては、例えば、トリエチルアミン、トリエチレンジアミン、ビス−（２−ジメチルアミノエチル）エーテル、Ｎ−メチルモルホリンなどの３級アミン類、例えば、テトラエチルヒドロキシルアンモニウムなどの４級アンモニウム塩、例えば、イミダゾール、２−エチル−４−メチルイミダゾールなどのイミダゾール類などが挙げられる。
【０１４９】
有機金属化合物としては、例えば、酢酸錫、オクチル酸錫、オレイン酸錫、ラウリル酸錫、ジブチル錫ジアセテート、ジメチル錫ジラウレート、ジブチル錫ジラウレート、ジブチル錫ジメルカプチド、ジブチル錫マレエート、ジブチル錫ジラウレート、ジブチル錫ジネオデカノエート、ジオクチル錫ジメルカプチド、ジオクチル錫ジラウリレート、ジブチル錫ジクロライドなどの有機錫系化合物、例えば、オクタン酸鉛、ナフテン酸鉛などの有機鉛化合物、例えば、ナフテン酸ニッケルなどの有機ニッケル化合物、例えば、ナフテン酸コバルトなどの有機コバルト化合物、例えば、オクテン酸銅などの有機銅化合物、例えば、オクチル酸ビスマス、ネオデカン酸ビスマスなどの有機ビスマス化合物、ジルコニウムアセチルアセトンキレートなどの有機ジルコニウム化合物、チタンアセト酢酸キレート、ビス（２−エチルヘキサン酸）チタンなどの有機チタン化合物、鉄アセチルアセトンキレートなどの有機鉄化合物などが挙げられる。
【０１５０】
さらに、ウレタン化触媒として、例えば、炭酸カリウム、酢酸カリウム、オクチル酸カリウムなどのカリウム塩が挙げられる。
【０１５１】
これらウレタン化触媒は、単独使用または２種類以上併用することができる。
【０１５２】
ウレタン化触媒として、好ましくは、有機金属化合物、より好ましくは、有機錫系化合物、さらに好ましくは、ジブチル錫ジクロライドが挙げられる。
【０１５３】
ウレタン化触媒の配合割合は、ポリイソシアネート成分と、ポリオール成分および／またはポリチオール成分との総量１００質量部に対して、例えば、０．０００１質量部以上、好ましくは、０．００１質量部以上であり、例えば、０．５質量部以下、好ましくは、０．１質量部以下である。
【０１５４】
バルク重合および溶液重合では、例えば、ポリイソシアネート成分とポリオール成分および／またはポリチオール成分とを、ポリオール成分および／またはポリチオール成分中の水酸基およびメルカプト基に対するポリイソシアネート成分中のイソシアネート基の当量比（イソシアネート基（ＮＣＯ）／水酸基（ＯＨ）およびメルカプト基（ＳＨ））が、例えば、０．７５以上、好ましくは、０．９以上、例えば、１．５以下、好ましくは、１．３以下となるように配合する。
【０１５５】
また、上記重合反応をより工業的に実施する場合には、樹脂は、例えば、ワンショット法またはプレポリマー法などの公知の方法により、得ることができ、本発明の樹脂を光学材料として製造する場合には、好ましくは、ワンショット法により製造される。
【０１５６】
ワンショット法では、例えば、ポリイソシアネート成分とポリオール成分および／またはポリチオール成分とを、ポリオール成分および／またはポリチオール成分中の水酸基およびメルカプト基に対するポリイソシアネート成分中のイソシアネート基の当量比（（イソシアネート基（ＮＣＯ）／水酸基（ＯＨ）およびメルカプト基（ＳＨ）））が、例えば、０．７５以上、好ましくは、０．９以上、例えば、１．５以下、好ましくは、１．３以下となるように処方（混合）した後、例えば、室温以上、例えば、２５０℃以下、好ましくは、２００℃以下で、例えば、５分以上、好ましくは、４時間以上、例えば、７２時間以下、好ましくは、２４時間以下で硬化反応させる。なお、硬化温度は、一定温度であってもよく、あるいは、段階的に昇温または冷却することもできる。
【０１５７】
この硬化反応においては、ポリイソシアネート成分と、ポリオール成分および／またはポリチオール成分とを混合し、その後、必要に応じて脱泡および／または濾過した後、予成形型に注入する。
【０１５８】
そして、成形型に注入して、例えば、５０℃以上、例えば、１５０℃以下にて、例えば、５時間以上、例えば、２４時間以下で反応させた後、脱型すれば、所望形状に成形された樹脂を得ることができる。なお、脱型後、必要に応じて、例えば、１００℃以上、例えば、１５０℃以下にて、例えば、２時間以上、例えば、８時間以下でアニールすることもでき、また、例えば、室温にて、７日間以内程度で熱成させることもできる。
【０１５９】
また、プレポリマー法では、例えば、まず、ポリイソシアネート成分とポリオール成分および／またはポリチオール成分の一部とを反応させて、分子末端にイソシアネート基を有するイソシアネート基末端プレポリマーを合成する。次いで、得られたイソシアネート基末端プレポリマーと、ポリオール成分および／またはポリチオール成分の残部とを反応させて、硬化反応させる。なお、プレポリマー法において、ポリオール成分および／またはポリチオール成分の残部は、鎖伸長剤として用いられる。
【０１６０】
イソシアネート基末端プレポリマーを合成するには、ポリイソシアネート成分と、ポリオール成分および／またはポリチオール成分の一部とを、ポリオール成分および／またはポリチオール成分の一部中の水酸基およびメルカプト基に対するポリイソシアネート成分中のイソシアネート基の当量比（（イソシアネート基（ＮＣＯ）／水酸基（ＯＨ）およびメルカプト基（ＳＨ）））が、例えば、１．０を超過し、好ましくは、１．１以上、より好ましくは、１．３以上、例えば、２０以下、好ましくは、１０以下、より好ましくは、６以下となるように処方（混合）し、反応器中にて、例えば、室温以上、好ましくは、５０℃以上、例えば、１５０℃以下、好ましくは、１２０℃以下で、例えば、０．５時間以上、好ましくは、２時間以上、例えば、１８時間以下、好ましくは、１０時間以下で反応させる。なお、この反応においては、必要に応じて、上記したウレタン化触媒を添加してもよく、また、反応終了後には、必要に応じて、未反応のポリイソシアネート成分を、例えば、蒸留や抽出などの公知の除去手段により、除去することもできる。
【０１６１】
次いで、得られたイソシアネート基末端プレポリマーと、ポリオール成分および／またはポリチオール成分の残部とを反応させるには、イソシアネート基末端プレポリマーと、ポリオール成分および／またはポリチオール成分の残部とを、ポリオール成分および／またはポリチオール成分の残部中の水酸基およびメルカプト基に対するイソシアネート基末端プレポリマー中のイソシアネート基の当量比（（イソシアネート基（ＮＣＯ）／水酸基（ＯＨ）およびメルカプト基（ＳＨ）））が、例えば、０．７５以上、好ましくは、０．８以上、例えば、１．３以下、好ましくは、１．２以下となるように処方（混合）し、例えば、室温以上、例えば、２５０℃以下、好ましくは、２００℃以下で、例えば、５分以上、好ましくは、１時間以上、例えば、７２時間以下、好ましくは、２４時間以下で硬化反応させる。
【０１６２】
この硬化反応においては、イソシアネート基末端プレポリマー、および／または、ポリオール成分および／またはポリチオール成分の残部を混合し、その後、必要に応じて脱泡および／または濾過した後、成形型に注入する。
【０１６３】
そして、成形型に注入して、例えば、５０℃以上、例えば、１５０℃以下にて、例えば、５時間以上、例えば、２４時間以下で反応させた後、脱型すれば、所望形状に成形された樹脂を得ることができる。なお、脱型後、必要に応じて、例えば、例えば、１００℃以上、例えば、１５０℃以下にて、例えば、２時間以上、例えば、８時間以下でアニールすることもでき、また、例えば、室温にて、７日間以内程度で熱成させることもできる。
【０１６４】
なお、本発明の樹脂を製造する場合においては、必要に応じて、さらに、公知の添加剤、例えば、内部離型剤、ブルーイング剤、可塑剤、消泡剤、レベリング剤、艶消し剤、難燃剤、揺変剤、粘着付与剤、増粘剤、滑剤、帯電防止剤、界面活性剤、反応遅延剤、脱水剤、酸化防止剤、紫外線吸収剤、加水分解防止剤、耐候安定剤などを、適宜の割合で配合することができる。これら添加剤は、各成分の合成時に添加してもよく、あるいは、各成分の混合・溶解時に添加してもよく、さらには、合成後に添加することもできる。
【０１６５】
とりわけ、本発明の樹脂を光学材料として製造する場合には、好ましくは、内部離型剤、紫外線吸収剤を添加する。
【０１６６】
内部離型剤としては、例えば、リン酸エステル系離型剤、アルキルリン酸塩系離型剤、脂肪酸エステル系離型剤が挙げられる。好ましくは、リン酸エステル系離型剤が挙げられる。このような内部離型剤を配合することよって、成形型から容易に離型することができる樹脂を得ることができる。
【０１６７】
リン酸エステル系離型剤としては、例えば、ゼレックＵＮ（Ｓｔｅｐａｎ社製）などが挙げられる。
【０１６８】
これら内部離型剤は、単独使用または２種類以上併用することができる。
【０１６９】
内部離型剤は、ポリイソシアネート成分およびポリオール成分および／またはポリチオール成分の総量１００質量部に対して、例えば、０．０１質量部以上、好ましくは、０．０５質量部以上、例えば、１０質量部以下、好ましくは、５質量部以下の割合で配合することができる。
【０１７０】
紫外線吸収剤としては、例えば、ベンゾトリアゾール化合物（具体的には、チヌビン５７１、チヌビン２１３、チヌビン２３４、チヌビンＰ（以上、ＢＡＳＦ社製））、フォルムアミジン系化合物（具体的には、Ｚｉｋａｓｏｒｂ  Ｒ、Ｚｉｋａｓｏｒｂ  ＢＳ、ＺＩＫＡ−ＦＡ０２、ＺＩＫＡ−ＦＵＡ、ＺＩＫＡ−ＦＵＶ、ＺＩＫＡ−ＵＶＳ３、ＺＩＫＡ−ＵＶＳ４（以上、ＺＩＫＯ社製））、バイオソーブ５８３（堺化学工業社製）などが挙げられる。
【０１７１】
これら紫外線吸収剤は、単独使用または２種類以上併用することができる。
【０１７２】
紫外線吸収剤は、ポリイソシアネート成分およびポリオール成分および／またはポリチオール成分の総量１００質量部に対して、例えば、０．０１質量部以上、好ましくは、０．０６質量部以上、例えば、０．１０質量部以上、好ましくは、０．０８質量部以下の割合で配合することができる。
【０１７３】
なお、得られた樹脂を、偏光レンズなどに用いる場合には、上記の成形方法において、例えば、インサート成形、つまり、成形型に、偏光膜などを予めセットした上で、混合した原料（ポリイソシアネート成分およびポリオール成分および／またはポリチオール成分）を注入することもできる。
【０１７４】
そして、このようにして得られる本発明の樹脂は、耐黄変性に優れるとともに製造効率に優れる。
【０１７５】
さらに、本発明の樹脂は、その光学特性を維持するとともに、染色性を向上することができる。
【０１７６】
本発明の樹脂のイエローインデックス値（Ｙ．Ｉ．値）（後述する実施例に準拠して測定）は、例えば、４．５以上であり、通常、５．０以下、好ましくは、４．７以下である。
【０１７７】
また、本発明の樹脂の２０℃における比重（後述する実施例に準拠して測定）は、例えば、１．１以上、好ましくは、１．２以上であり、例えば、２．０以下、好ましくは、１．５以下である。
【０１７８】
また、本発明の樹脂の２０℃における屈折率（後述する実施例に準拠して測定）は、例えば、１．５０以上、好ましくは、１．６０以上であり、通常、２．０以下である。
【０１７９】
また、本発明の樹脂の２０℃におけるアッベ数（後述する実施例に準拠して測定）は、例えば、３０以上、好ましくは、３１以上であり、例えば、４０以下、好ましくは、３５以下である。
【０１８０】
また、本発明の樹脂の染色（後述する実施例を参照）後の光透過率（６３８ｎｍ）（後述する実施例に準拠して測定）は、例えば、６０．０％以上であり、例えば、６４．０％以下、好ましくは、６２．０％以下、より好ましくは、６１．５％以下である。
【０１８１】
また、本発明の樹脂の染色（後述する実施例を参照）後の光透過率（５６７ｎｍ）（後述する実施例に準拠して測定）は、例えば、５５．０％以上であり、例えば、６０．０％以下、好ましくは、５９．０％以下、より好ましくは、５８．０％以下である。
【０１８２】
また、本発明の樹脂の染色（後述する実施例を参照）後の光透過率（４５２ｎｍ）（後述する実施例に準拠して測定）は、例えば、５５．０％以上であり、例えば、６０．０％以下、好ましくは、５８．０％以下、より好ましくは、５６．５％以下である。
【０１８３】
また、本発明の樹脂の耐熱性（後述する実施例に準拠して測定）は、例えば、１０４．０℃以上であり、例えば、１０５．０℃以下、好ましくは、１０４．２℃以下である。
【０１８４】
本発明の樹脂は、コーティング材（塗料、接着剤）、エラストマー、フォーム、光学材料の用途に用いることができ、とりわけ、本発明の樹脂は耐黄変性に優れているため、好ましくは、光学材料に用いる。
【０１８５】
そのため、本発明の樹脂が光学材料として製造される場合には、例えば、透明レンズ、サングラスレンズ、偏光レンズ、眼鏡レンズ、カメラレンズ、ピックアップレンズ、コンタクトレンズなどの光学レンズや、例えば、車載用の照明パネル、ヘッドライトレンズ、ヘッドライトおよびテールライトのランプカバー、光学素子、光ディスク、有機ＥＬやＬＥＤなどの光学部品、看板などの電飾、光ファイバ、ガラス代替品、合わせガラスの中間膜、航空機等の風防、大型水槽壁、透明屋根材、グレージング材料、日用品の透明部材、防護メガネ、フード、防御用盾、自動車保安部品、照明部品、スマートフォン、タブレットなどの光学製品に好適に用いることができる。
【実施例】
【０１８６】
以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値(「以下」、「未満」として定義されている数値）または下限値(「以上」、「超過」として定義されている数値）に代替することができる。
【０１８７】
なお、以下の調製例、実施例および比較例においては、以下の方法で測定した。
１．測定方法
（キシリレンジアミンのアミン転化率）
キシリレンジアミンの塩酸塩の合成反応終了後の反応液（スラリー）中に残存する未反応のキシリレンジアミン（以下、残存アミンとする。）を中和滴定して、残存アミンのモル数を得た。これと、仕込んだキシリレンジアミン（以下、仕込みアミンとする。）のモル数とから、下記式（３）によりキシリレンジアミンのアミン転化率を算出した。
【０１８８】
アミン転化率＝（（仕込みアミンのモル数−残存アミンのモル数）／仕込みアミンのモル数）×１００        （３）
（キシリレンジイソシアネート組成物中のクロロメチルベンジルイソシアネートの生成率および含有割合）
まず、純度９９モル％のクロロメチルベンジルイソシアネートを標準物質として用い、以下のガスクロマトグラフ分析条件で得られたガスクロマトグラフの面積値から検量線を作成した。
【０１８９】
次いで、キシリレンジアミンの塩酸塩と、ホスゲンとの反応終了後の反応液を、下記の条件でガスクロマトグラフィーにて分析して、クロロメチルベンジルイソシアネートのモル数を得た。これを質量に換算し、キシリレンジアミンの塩酸塩と、ホスゲンとの反応終了後の反応液の質量で割り、キシリレンジイソシアネート組成物中のクロロメチルベンジルイソシアネートの生成率を算出した。
装置；ＧＣ−２０１４（ＳＨＩＭＡＤＺＵ社製）
カラム；ＤＢ−１、内径０．５３ｍｍ×長さ６０ｍ×膜厚１．５μｍ（Ｊ＆Ｗ社製）
オーブン温度；１３０℃から２２０℃まで、３℃／ｍｉｎで昇温、２２０℃到達後１０℃／ｍｉｎで３００℃まで昇温。
スプリット比；スプリットなし（全量注入）
注入口温度；２８０℃
検出器温度；３００℃
キャリアガス；Ｎ２
キャリアガス流量；８ｍｌ／ｍｉｎ
検出方法；ＦＩＤ
（キシリレンジイソシアネートの純度）
最終的に得られたキシリレンジイソシアネート組成物を上記と同様にガスクロマトグラフィーにて分析して、キシリレンジイソシアネートのモル数を得た。これを質量に換算し、キシリレンジイソシアネート組成物の質量で割ることにより、キシリレンジイソシアネート組成物中のキシリレンジイソシアネートの含有割合（純度）を算出した。
（キシリレンジアミンの塩酸塩の塩酸塩転化率）
キシリレンジアミンの塩酸塩と、ホスゲンとの反応後に濾過し、得られた反応濾過液残渣を中和滴定し、残存したキシリレンジアミンの塩酸塩（以下、残存塩酸塩とする。）のモル数を得た。これと、仕込んだ塩酸塩（以下、仕込み塩酸塩とする。）のモル数とから、下記式（４）により転化率を算出した。
【０１９０】
塩酸塩転化率＝（（仕込み塩酸塩のモル数−残存塩酸塩のモル数）／仕込み塩酸塩のモル数）×１００        （４）
（キシリレンジアミンの塩酸塩の粘度の測定）
キシリレンジアミンの塩酸塩の合成反応終了後の反応液（スラリー）を容器に計り取り、測定温度１２０℃に昇温した。１２０℃に到達したときに、ＢＲＯＯＫＦＩＥＬＤ製ＬＶＴ型粘度計のＮＯ．２ローターにて粘度を測定し、指示値に係数を掛けて粘度を算出した。
（キシリレンジアミンの塩酸塩の平均粒子径（数平均値）の測定）
キシリレンジアミンの塩酸塩の合成反応終了後の反応液（スラリー）を少量抜き取り、アセトニトリル溶媒中で（株）島津製作所製レーザー回析式粒度分布測定装置ＳＡＬＤ−２１００にて測定した。測定された粒子径は、全粒子径の数平均値である。
（キシリレンジイソシアネート組成物中のクロロメチルベンジルイソシアネートの含有割合）
キシリレンジイソシアネート組成物をクロロホルムに溶解後、当該溶液を上記と同様にガスクロマトグラフィーでクロロメチルベンジルイソシアネートのモル数を得て、これを質量に換算し、キシリレンジイソシアネート組成物の質量で割って、キシリレンジイソシアネート組成物中のクロロメチルベンジルイソシアネートの含有割合を算出した。
（樹脂のイエローインデックスの値（Ｙ．Ｉ．値）の算出）
樹脂を、それぞれ、厚さ９ｍｍ、直径７５ｍｍの円形平板プラスチックレンズとして作成し、ＭＩＮＯＬＴＡ社製色彩色差計ＣＴ−２１０を用いて色度座標ｘ、ｙを測定した。測定結果であるｘとｙの値を元に下記式（５）によりＹ．Ｉ．を算出した。
【０１９１】
なお、Ｙ．Ｉ．値は小さいほどプラスチックレンズの色相が良く、Ｙ．Ｉ．値が大きいほど色相が不良となる相関がある。
【０１９２】
Ｙ．Ｉ．値＝（２３４×ｘ＋１０６×ｙ＋１０６）／ｙ        （５）
（樹脂比重の測定）
アルキメデス法により測定した。
（樹脂の光学特性の測定）
屈折計ＫＰＲ−２０（カルニュー光学工業社製）を用い、２０℃で、波長５４６．１ｎｍ（水銀ｅ線）での屈折率（ｎｅ）およびアッベ数（νｅ）をそれぞれ測定した。
（樹脂の染色性の評価方法）
純水３０００ｇに、「ＦＳＰ  Ｒｅｄ  Ｅ−Ａ」（双葉産業株式会社社製、染料）２．３ｇ、「ＦＳＰ  Ｙｅｌｌｏｗ  Ｐ−Ｅ」（双葉産業株式会社社製、染料）１．５ｇ、「ＦＳＰ  Ｂｌｕｅ  ＡＵＬ−Ｓ」（双葉産業株式会社社製、染料）６．０ｇ、「ニッカサンソルト＃７０００」（日華化学株式会社社製、染色分散剤）６．０ｇ、「ＤＫ−ＣＮ」（大和化学工業社製、染色助剤）６．０ｇを添加し、染料分散液を調製した。厚さ９ｍｍの樹脂を８０℃にて３０分間これに浸漬して、染色した。染色された樹脂の６３８ｎｍ、５６７ｎｍおよび４５２ｎｍそれぞれにおける光透過率（％）を測定した。
【０１９３】
なお、染色されているほど染料により光が吸収されるため、各波長における光透過率が低いほど、染色性は優れている。
（樹脂の耐熱性の評価方法）
ＴＭＡペネートレーション法（荷重：５０ｇ、ピン先直径：０．５ｍｍ、昇温速度：１０℃／ｍｉｎ）により、熱機械分析装置ＴＭＡ−６０（島津製作所社製）を用いて、ガラス転移温度（Ｔｇ）を測定した。ガラス転移温度を耐熱性の指標とした。
２．キシリレンジイソシアネート組成物の調製
（調製例１）
還流冷却管、撹拌翼、温度計、塩化水素ガス導入管、ホスゲン導入管、原料槽、原料装入ポンプを備えた、圧力調節器付きのオートクレーブ（反応器）を用いた。反応器において、撹拌翼の径（Ｄ１）／反応器の内径（Ｄ２）の値は０．７であり、槽径（Ｄ）／槽長（Ｌ）値は０.５９であり、反応器の内容積は２ｍ３であった。この反応器内に、不活性溶媒としてオルトジクロロベンゼン８４６ｋｇを仕込み、原料槽にｍ−キシリレンジアミン１３６．２ｋｇ（１．０ｋモル）、および、オルトジクロロベンゼン６２１ｋｇを仕込んだ（全アミン濃度８.５重量％）。
【０１９４】
次に、反応器内の温度を１２０℃に昇温後、内圧を大気圧よりも０．０１ＭＰａ高圧に調節した。そして、塩化水素ガス導入管より塩化水素ガスを４３．８ｋｇ／ｈｒの速度で反応器内に装入を開始し、同時に、原料槽から不活性溶媒で希釈したｍ−キシリレンジアミンを、原料装入ポンプにて３７９ｋｇ／ｈｒの速度で装入を開始し、２時間掛けて全量を装入した。その後、さらに塩化水素ガスを２０ｋｇ／ｈｒで装入しながら、１時間熟成した。反応終了後、キシリレンジアミンの転化率を中和滴定法により求めたところ、アミン転化率は９９．８０モル％であった。また、得られた反応液（塩酸塩スラリー）の粘度は、ＢＲＯＯＫＦＩＥＬＤ製ＬＶＴ型粘度計を用いて１２０℃で測定した結果、２０１ｍＰａ・ｓであり充分な流動性を有していた。また、塩酸塩粒子の平均粒子径（数平均値）をアセトニトリル溶媒中で島津製作所社製レーザー回析式粒度分布測定装置ＳＡＬＤ−２１００を用いて測定したところ、塩酸塩粒子の平均粒子径（数平均値）は２５μｍであった。得られた塩酸塩スラリーは液状で流動性に優れ、塩酸塩を次工程に移液する場合には、塩酸塩が反応器内に残ることはなく、移液性は良好であることが確認された。
【０１９５】
次に、反応器内において反応液（塩酸塩スラリー）を１６０℃に昇温後、ホスゲン導入管より、ホスゲンを１００ｋｇ／ｈｒ（１．０ｋモル／ｈｒ）で導入し、温度を保ちながら８時間反応させた。反応終了後、反応器内に窒素をパージすることにより、未反応ホスゲンおよび塩化水素ガスを除去した。そして、反応液を濾過して、未反応塩酸塩０．８ｋｇ（乾燥重量）を取り除いた。得られた濾液を脱溶媒して、メタクロロメチルベンジルイソシアネート（以下、ＣＢＩとする場合がある。）を０．１質量％含有する、純度９８．１０％のｍ−キシリレンジイソシアネート１８８．６ｋｇ（純度換算収率９８．３０ｍｏｌ％）を得た。このときのキシリレンジアミンの塩酸塩の塩酸塩転化率は９９．６２％であった。
【０１９６】
次いで、内径５０ｍｍ、長さ２０００ｍｍのガラス塔に規則充填物を充填した精留塔を用い、得られたｍ−キシリレンジイソシアネートを精留した。ｍ−キシリレンジイソシアネートを予熱器で１５５℃に加熱して１０００ｇ／Ｈｒで塔中央部から供給した。操作圧は塔頂において０．２０ｋＰａに、操作温度はリボイラー温度を１５０℃にそれぞれ設定した。このとき塔頂温度は１３０℃であった。塔頂還流比２０で１０００ｇずつ留出させながら、２０時間連続で運転した。定常状態に達した後に塔頂から留出したキシリレンジイソシアネート組成物において、ｍ−キシリレンジイソシアネートの純度は９９．９９質量％で、メタクロロメチルベンジルイソシアネートは、１００質量ｐｐｍであった。
（調製例２〜８）
精留塔の塔頂還流比を変化させることにより、所定量のメタクロロメチルベンジルイソシアネートを含むキシリレンジイソシアネート組成物を得た。
【０１９７】
各調製例でのｍ−キシリレンジイソシアネート組成物中のメタクロロメチルベンジルイソシアネートの含有割合を表１に示す。
【０１９８】
【表１】
2020024453.tif 000002
【０１９９】
＜表１中の略号の説明＞
ＸＤＩ：キシリレンジイソシアネート
ＣＢＩ：クロロメチルベンジルイソシアネート
３．樹脂（プラスチックレンズ）の製造
（実施例１）
十分に乾燥させたフラスコに、ｍ−キシリレンジイソシアネートと、メタクロロメチルベンジルイソシアネート１００質量ｐｐｍとを含有した、調製例１で得たキシリレンジイソシアネート組成物３６．４ｇ、ジブチル錫ジクロライド０．００１ｇ、ゼレックＵＮ（商品名、酸性リン酸エステル、内部離型剤、Ｓｔｅｐａｎ社製）０．０７ｇ、バイオソーブ５８３（商品名、紫外線吸収剤、堺化学工業社製）０．０５ｇを秤量し、２５℃で１時間攪拌して混合溶解させポリイソシアネート成分を調製した。その後、このポリイソシアネート成分に１，２−ビス［（２−メルカプトエチル）チオ］−３−メルカプトプロパン３３．６ｇを装入混合して混合液（重合性組成物）を調製した。
【０２００】
この混合液を６００Ｐａにて１時間脱泡した後、３μｍＰＴＦＥフィルターにて濾過した。その後、ガラスモールドとテープからなるモールド型へ注入した。このモールド型をオーブンへ投入し、１０℃から１２０℃まで徐々に昇温して、１８時間重合させた。重合終了後、オーブンからモールド型を取り出し、離型して樹脂（プラスチックレンズ）を得た。得られた樹脂をさらに１３０℃で４時間アニールした。得られた樹脂は、Ｙ．Ｉ．値が４．５であった。
（実施例２）
実施例１で用いたキシリレンジイソシアネート組成物に代えて、ｍ−キシリレンジイソシアネートと、メタクロロメチルベンジルイソシアネート２００質量ｐｐｍとを含有した、調製例２で得たキシリレンジイソシアネート組成物を用いた他は、実施例１と同様にして樹脂（プラスチックレンズ）を製造した。
（実施例３）
実施例１で用いたキシリレンジイソシアネート組成物に代えて、ｍ−キシリレンジイソシアネートと、メタクロロメチルベンジルイソシアネート４００質量ｐｐｍとを含有した、調製例３で得たキシリレンジイソシアネート組成物を用いた他は、実施例１と同様にして樹脂（プラスチックレンズ）を製造した。
（実施例４）
実施例１で用いたキシリレンジイソシアネート組成物に代えて、ｍ−キシリレンジイソシアネートと、メタクロロメチルベンジルイソシアネート５００質量ｐｐｍとを含有した、調製例４で得たキシリレンジイソシアネート組成物を用いた他は、実施例１と同様にして樹脂（プラスチックレンズ）を製造した。
（実施例５）
十分に乾燥させたフラスコに、ｍ−キシリレンジイソシアネートと、メタクロロメチルベンジルイソシアネート１００質量ｐｐｍとを含有した、調製例１で得たキシリレンジイソシアネート組成物５０．７ｇ、ジブチル錫ジクロライド０．０１ｇ、ゼレックＵＮ（商品名、酸性リン酸エステル、内部離型剤、Ｓｔｅｐａｎ社製）０．１ｇ、バイオソーブ５８３（商品名、紫外線吸収剤、堺化学工業社製）０．０５ｇを秤量し、２５℃で１時間攪拌して混合溶解させポリイソシアネート成分を調製した。その後、このポリイソシアネート成分に４，８−ジメルカプトメチル−１，１１−ジメルカプト−３，６，９−トリチアウンデカンを主成分とするポリチオール４９．３ｇを装入混合して混合液（重合性組成物）を調製した。
【０２０１】
この混合液を６００Ｐａにて１時間脱泡した後、３μｍＰＴＦＥフィルターにて濾過した。その後、ガラスモールドとテープからなるモールド型へ注入した。このモールド型をオーブンへ投入し、１０℃から１２０℃まで徐々に昇温して、１８時間重合させた。重合終了後、オーブンからモールド型を取り出し、離型して樹脂（プラスチックレンズ）を得た。得られた樹脂をさらに１３０℃で４時間アニールした。得られた樹脂は、Ｙ．Ｉ．値が４．５であった。
（実施例６）
実施例５で用いたキシリレンジイソシアネート組成物に代えて、ｍ−キシリレンジイソシアネートと、メタクロロメチルベンジルイソシアネート２００質量ｐｐｍとを含有した、調製例２で得たキシリレンジイソシアネート組成物を用いた他は、実施例５と同様にして樹脂（プラスチックレンズ）を製造した。
（実施例７）
実施例５で用いたキシリレンジイソシアネート組成物に代えて、ｍ−キシリレンジイソシアネートと、メタクロロメチルベンジルイソシアネート４００質量ｐｐｍとを含有した、調製例３で得たキシリレンジイソシアネート組成物を用いた他は、実施例５と同様にして樹脂（プラスチックレンズ）を製造した。
（実施例８）
実施例５で用いたキシリレンジイソシアネート組成物に代えて、ｍ−キシリレンジイソシアネートと、メタクロロメチルベンジルイソシアネート５００質量ｐｐｍとを含有した、調製例４で得たキシリレンジイソシアネート組成物を用いた他は、実施例５と同様にして樹脂（プラスチックレンズ）を製造した。
（比較例１）
ｍ−キシリレンジイソシアネートと、メタクロロメチルベンジルイソシアネート０．１質量ｐｐｍとを含有した、調製例５で得たキシリレンジイソシアネート組成物３６．４ｇ、ジブチル錫ジクロライド０．００１ｇ、ゼレックＵＮ（商品名、酸性リン酸エステル、内部離型剤、Ｓｔｅｐａｎ社製）０．０７ｇ、バイオソーブ５８３（商品名、紫外線吸収剤、堺化学工業社製）０．０５ｇを秤量し、２５℃で１時間撹拌したが、溶解せず樹脂（プラスチックレンズ）が製造できなかった。
（比較例２）
実施例１で用いたキシリレンジイソシアネート組成物に代えて、ｍ−キシリレンジイソシアネートと、メタクロロメチルベンジルイソシアネート７００質量ｐｐｍとを含有した、調製例６で得たキシリレンジイソシアネート組成物を用いた他は、実施例１と同様にして樹脂（プラスチックレンズ）を製造した。
（比較例３）
ｍ−キシリレンジイソシアネートと、メタクロロメチルベンジルイソシアネート０．１質量ｐｐｍとを含有した、調製例５で得たキシリレンジイソシアネート組成物５．７ｇ、ジブチル錫ジクロライド０．００１ｇ、ゼレックＵＮ（商品名、酸性リン酸エステル、内部離型剤、Ｓｔｅｐａｎ社製）０．０７ｇ、バイオソーブ５８３（商品名、紫外線吸収剤、堺化学工業社製）０．０５ｇを秤量し、２５℃で１時間攪拌したが、溶解せず樹脂（プラスチックレンズ）が製造できなかった。
（比較例４）
実施例５で用いたキシリレンジイソシアネート組成物に代えて、ｍ−キシリレンジイソシアネートと、メタクロロメチルベンジルイソシアネート７００質量ｐｐｍとを含有した、調製例６で得たキシリレンジイソシアネート組成物を用いた他は、実施例５と同様にして樹脂（プラスチックレンズ）を製造した。
【０２０２】
実施例１〜８、および、比較例２および４で得られた樹脂（プラスチックレンズ）のＹ．Ｉ．値の評価結果について、表２に示す。
【０２０３】
【表２】
2020024453.tif 000003
【０２０４】
＜表２中の略号の説明＞
ＸＤＩ：キシリレンジイソシアネート
ＣＢＩ：クロロメチルベンジルイソシアネート
（実施例９）
十分に乾燥させたフラスコに、ｍ−キシリレンジイソシアネートと、メタクロロメチルベンジルイソシアネート３２質量ｐｐｍとを含有した、調製例７で得たキシリレンジイソシアネート組成物３５．５ｇ、ジブチル錫ジクロライド０．００７ｇ、ゼレックＵＮ（商品名、酸性リン酸エステル、内部離型剤、Ｓｔｅｐａｎ社製）０．０７ｇ、バイオソーブ５８３（商品名、紫外線吸収剤、堺化学工業社製）０．０３５ｇを秤量し、２５℃で１時間攪拌して混合溶解させポリイソシアネート成分を調製した。その後、このポリイソシアネート成分に５，７−ジメルカプトメチル−１，１１−ジメルカプト−３，６，９−トリチアウンデカンと、４，７−ジメルカプトメチル−１，１１−ジメルカプト−３，６，９−トリチアウンデカンと、４，８−ジメルカプトメチル−１，１１−ジメルカプト−３，６，９−トリチアウンデカンとの混合物３４．５ｇを装入混合して混合液（重合性組成物）を調製した。
【０２０５】
この混合液を６００Ｐａにて１時間脱泡した後、３μｍＰＴＦＥフィルターにて濾過した。その後、ガラスモールドとテープからなるモールド型へ注入した。このモールド型をオーブンへ投入し、１０℃から１２０℃まで徐々に昇温して、１８時間重合させた。重合終了後、オーブンからモールド型を取り出し、離型して樹脂（プラスチックレンズ）を得た。得られた樹脂をさらに１３０℃で４時間アニールした。
（実施例１０）
実施例９で用いたキシリレンジイソシアネート組成物に代えて、ｍ−キシリレンジイソシアネートと、メタクロロメチルベンジルイソシアネート２００質量ｐｐｍとを含有した、調製例２で得たキシリレンジイソシアネート組成物を用いた他は、実施例９と同様にして樹脂（プラスチックレンズ）を製造した。
（比較例５）
実施例９で用いたキシリレンジイソシアネート組成物に代えて、ｍ−キシリレンジイソシアネートと、メタクロロメチルベンジルイソシアネート１８００質量ｐｐｍとを含有した、調製例８で得たキシリレンジイソシアネート組成物を用いた他は、実施例９と同様にして樹脂（プラスチックレンズ）を製造した。
【０２０６】
実施例９、実施例１０および比較例５で得られた樹脂（プラスチックレンズ）の樹脂比重、染色性（光透過率）、光学特性（屈折率、アッベ数）および熱物性（耐熱性）の評価結果について、表３に示す。
【０２０７】
【表３】
2020024453.tif 000004
【０２０８】
＜表３中の略号の説明＞
ＸＤＩ：キシリレンジイソシアネート
ＣＢＩ：クロロメチルベンジルイソシアネート
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０２０９】
本発明のキシリレンジイソシアネート組成物および重合性組成物は、例えば、ポリウレタン原料などの各種工業原料として好適に用いられる。本発明の樹脂は、例えば、コーティング材（塗料、接着剤）、エラストマー、フォーム、光学材料などの各種工業製品として好適に用いられる。